(57)【要約】【課題】可染性ポリオレフィン繊維及び布【解決手段】（Ａ）ポリオレフィン：及び（Ｂ）芳香族ジオール誘導部分を含む少なくとも一つのポリエーテルエステルアミドを含む溶融ブレンドからなるものから作成されたポリオレフィン繊維、フィラメント及び布は、優れた永続性の可染性を示す。布は、織布衣料品、カーペット、家具及び自動車布張り、工業用織布、オムツに使用される不織布吸収材、使い捨て医療衣を含む不織布衣料品、フィルター中芯材、合成紙等に有用である。【特許請求の範囲】
【請求項１】
（Ａ）ポリオレフィン：及び
（Ｂ）芳香族ジオール誘導部分を含む少なくとも一つのポリエーテルエステルアミド
を含む溶融ブレンドからなる可染性繊維又はフィラメントであって、
前記芳香族ジオールが次式（Ｉ）、（ＩＩ）及び（ＩＩＩ）
【化１】
2004515658.tif 000013
（式中、Ｒ１及びＲ２は、独立して、エチレンオキシド又はプロピレンオキシドを表し、
Ｙは、共有結合、１ないし６個の炭素原子を有するアルキレン基、２ないし６個の炭素原子を有するアルキリデン基、５ないし１２個の炭素原子を有するシクロアルキリデン基、７ないし１５個の炭素原子を有するアリールアルキリデン基、Ｏ、ＳＯ、ＳＯ２、ＣＯ、Ｓ、ＣＦ２、Ｃ（ＣＦ３）２又はＮＨを表し、
Ｘ１及びＸ２は、独立して、水素原子、１ないし６個の炭素原子を有する直鎖又は枝分かれしたアルキル基、６ないし１０個の炭素原子を有するアラルキル基、アリール基、ハロゲン原子、スルホン酸又はスルホン酸塩を表し、
ｊは、０ないし４を表し、そして
ｍ及びｎは、独立して、１ないし３２を表す。）からなる群から選択される、可染性繊維又はフィラメント。
【請求項２】
前記ポリエーテルエステルアミドが、本質的に
（１）カルボキシル基を含む末端単位を有しかつ２００ないし５０００の数平均分子量を有するポリアミドオリゴマー及び
（２）３００ないし３０００の数平均分子量を有する式（ＩＩ）で表されるオキシアルキル化ビスフェノール化合物
から誘導される残基からなる請求項１記載の繊維またはフィラメント。
【請求項３】
前記ポリオレフィンが、ポリプロピレン又はポリエチレンである請求項１記載の繊維またはフィラメント。
【請求項４】
前記カルボキシル基が、アジピン酸、セバシン酸、テレフタル酸又はイソフタル酸、もしくは３−スルホイソフタル酸アルカリ金属から誘導される請求項２記載の繊維またはフィラメント。
【請求項５】
前記オキシアルキル化ビスフェノール化合物が、オキシアルキル化アルキリデンビスフェノールを含む請求項２記載の繊維またはフィラメント。
【請求項６】
前記オキシアルキル化アルキリデンビスフェノールが、オキシアルキル化ビスフェノールＡである請求項５記載の繊維またはフィラメント。
【請求項７】
前記オキシアルキル化ビスフェノール化合物が、ポリエーテルエステルアミドの約２０ないし約８０重量％である請求項２記載の繊維またはフィラメント。
【請求項８】
成分（Ｂ）の前記ポリエーテルエステルアミドと成分（Ａ）の前記ポリオレフィンの重量比、（Ｂ）：（Ａ）が、０．１：９９．９ないし４０：６０である請求項１記載の繊維またはフィラメント。
【請求項９】
成分（Ｂ）の前記ポリエーテルエステルアミドが、成分（Ａ）の重量に基づいて、合計して０．１％ないし１５％の量で存在する請求項１記載の繊維またはフィラメント。
【請求項１０】
染料を更に含む請求項１記載の繊維またはフィラメント。
【請求項１１】
前記ポリオレフィン成分が、請求項１記載の成分（Ａ）及び（Ｂ）を含む溶融ブレンドからなるポリオレフィン成分を含む二成分繊維。
【請求項１２】
編まれた又は接着された請求項１記載のポリオレフィン繊維又はフィラメントを含む織布又は不織布。
【請求項１３】
ポリオレフィン及び芳香族ジオール誘導部分を含むポリエーテルエステルアミドを少なくとも一つ含む混合物を複数の繊維に溶融押出しし、そして繊維を冷却することを含む、ポリオレフィン繊維又はフィラメント、又はそれらから作成された織布または不織布へ永久可染性を与えるための方法であって、前記芳香族ジオールは、、次式（Ｉ）、（ＩＩ）及び（ＩＩＩ）
【化２】
2004515658.tif 000014
（式中、Ｒ１及びＲ２は、独立して、エチレンオキシド又はプロピレンオキシドを表し、
Ｙは、共有結合、１ないし６個の炭素原子を有するアルキレン基、２ないし６個の炭素原子を有するアルキリデン基、５ないし１２個の炭素原子を有するシクロアルキリデン基、７ないし１５個の炭素原子を有するアリールアルキリデン基、Ｏ、ＳＯ、ＳＯ２、ＣＯ、Ｓ、ＣＦ２、Ｃ（ＣＦ３）２又はＮＨを表し、
Ｘ１及びＸ２は、独立して、水素原子、１ないし６個の炭素原子を有する直鎖又は枝分かれしたアルキル基、６ないし１０個の炭素原子を有するアラルキル基、アリール基、ハロゲン原子、スルホン酸又はスルホン酸塩を表し、
ｊは、０ないし４を表し、そして
ｍ及びｎは、独立して、１ないし３２を表す。）からなる群から選択される方法。
【請求項１４】
前記繊維、フィラメント又は布を、繊維を染色するのに有効な条件下で、染料と接触させることを更に含む請求項１３記載の方法。
【請求項１５】
織布衣料品、カーペット、家具布張り、自動車布張り、工業用織布、使い捨てオムツ、衛生パッド、失禁パッド、ウエット及びドライワイプ、創傷手当て用品、こぼれ減少用パッド、医療用吸収パッド、不織布衣料品、使い捨て医療衣、フェルト、プレスドシート、幾何学模様の織物、二極性フィルター、包装材料、包装紙及び合成紙からなる群から選択される、請求項１２記載の織布または不織布を含む製品。
【請求項１６】
ポリオレフィン繊維、フィラメント、または、織布または不織布へ永久可染性を与えるための請求項１記載の成分（Ｂ）の使用。
【発明の詳細な説明】
【０００１】
【発明の属する技術分野】
本発明は、優れた可染性を示す新規オレフィンポリマー繊維及び布に関する。布は、衣料品、カーペット、布張り、使い捨て医療衣、おむつ等に有用である。
【０００２】
ポリオレフィン、例えばポリプロピレンは、多くの好都合な物理的性質を有する。しかしながら、染色されるためのその固有能力は、非常に乏しい。可染性ポリオレフィン組成物、特にポリプロピレン繊維の切実な必要性が、長い間存在している。
【０００３】
最も多くの場合、繊維形状の着色ポリプロピレンは、固体顔料の添加によって得られる。残念ながら、固体顔料を有する繊維は、染色繊維程には色が鮮やかでない。更に、染料と比較した場合、顔料の数には制限があるために、非常に限定されたスペクトル選択しかできない。同様に、顔料の使用は、ポリプロピレンから作成される衣料品へ適用され得る柄模様を制限する。そのうえ、特定の顔料は、ポリプロピレン繊維の伸縮性及び最終性質に影響を及ぼす。ポリエチレンのような他のポリオレフィンも同様の欠点を持つ。可染性ポリオレフィン組成物、例えばポリプロピレン繊維の必要性が継続して存在している。
【０００４】
Ｕ．Ｓ．特許番号５，０９６，９９５は、芳香族主鎖を有するポリエーテルエステルアミドを開示している。
【０００５】
Ｕ．Ｓ．特許番号３，４８７，４５３は、芳香族ポリエーテルエステルの添加によるポリプロピレン繊維の染料受容性の改善を開示している。
【０００６】
Ｕ．Ｓ．特許番号５，１４０，０６５は、ブロックポリエーテルポリアミド、ブロックポリエーテルエステルポリアミド、非晶質コポリアミド及び変性コポリオレフィンを含む顔料相溶性熱可塑性成形組成物を開示している。
【０００７】
Ｕ．Ｓ．特許番号５，６０４，２８４；５，６５２，３２６及び５，８８６，０９８は、特定のポリエーテルエステルアミド添加剤を含む帯電防止樹脂組成物を開示している。
【０００８】
Ｕ．Ｓ．特許番号５，９８５，９９９は、ポリエーテルアミンが官能化ポリプロピレン上へグラフトされる、官能化ポリプロピレンとポリエーテルアミンの反応性生物からなる可染性ポリオレフィン組成物を開示している。
【０００９】
ＧＢ−Ａ−２１１２７８９は、低温度における改善された耐衝撃性、改善された染色親和力及び帯電防止性をもつポリエーテルエステルアミドを有するポリオレフィン組成物を開示している。
【００１０】
ＧＢ−Ａ−２１１２７９５は、改善された可染性及び改善された帯電防止性を示すポリエーテルエステルアミドを有するポリオレフィン繊維組成物を開示している。
【００１１】
ＷＯ−Ａ−９７／４７６８４は、アイソタクチックポリプロピレン、コポリアミド、及びＥＶＡコポリマーを含む分散染料のための親和力を示すポリプロピレン組成物を開示している。
【００１２】
驚くべきことに、溶融添加剤としてその中に混和された場合、特定のポリエーテルエステルアミド類は、ポリオレフィン繊維及び布に可染性を与えるのに特に効果的であることが発見された。
【００１３】
本発明は、
（Ａ）ポリオレフィン：及び
（Ｂ）芳香族ジオール誘導部分を含む少なくとも一つのポリエーテルエステルアミド
を含む溶融ブレンドからなる可染性繊維又はフィラメントであって、
前記芳香族ジオールが、次式（Ｉ）、（ＩＩ）及び（ＩＩＩ）
【化３】
2004515658.tif 000002
（式中、Ｒ１及びＲ２は、独立して、エチレンオキシド又はプロピレンオキシドを表し、
Ｙは、共有結合、１ないし６個の炭素原子を有するアルキレン基、２ないし６個の炭素原子を有するアルキリデン基、５ないし１２個の炭素原子を有するシクロアルキリデン基、７ないし１５個の炭素原子を有するアリールアルキリデン基、Ｏ、ＳＯ、ＳＯ２、ＣＯ、Ｓ、ＣＦ２、Ｃ（ＣＦ３）２又はＮＨを表し、
Ｘ１及びＸ２は、独立して、水素原子、１ないし６個の炭素原子を有する直鎖又は枝分かれしたアルキル基、６ないし１０個の炭素原子を有するアラルキル基、アリール基、ハロゲン原子、スルホン酸又はスルホン酸塩を表し、
ｊは、０ないし４を表し、そして
ｍ及びｎは、独立して、１ないし３２を表す。）からなる群から選択される、可染性繊維又はフィラメントに関する。
【００１４】
１ないし６個の炭素原子を有するアルキレン基は、枝分かれした又は枝分かれしていない基、例えば、メチレン基、エチレン基、プロピレン基、トリメチレン基、テトラメチレン基、ペンタメチレン基又はヘキサメチレン基である。
【００１５】
２ないし６個の炭素原子を有するアルキリデン基は、枝分かれした又は枝分かれしていない基、例えば、エチリデン基、プロピリデン基、ブチリデン基、ペンリデン基、４−メチルペンチリデン基又はヘキシリデン基である。
【００１６】
５ないし１２個の炭素原子を有するシクロアルキリデン基は、例えば、シクロペンチリデン基、シクロヘキシリデン基、シクロヘプチリデン基、シクロオクチリデン基、シクロノニリデン基、シクロデシリデン基、シクロウンデシリデン基又はシクロドデシリデン基である。
【００１７】
７ないし１５個の炭素原子を有するアリールアルキリデン基は、例えば、ベンジリデン基又は２−フェニル−エチリデン基である。
【００１８】
１ないし６個の炭素原子を有する直鎖又は枝分かれしたアルキル基は、例えば、メチル基、エチル基、プロピル基、ｎ−ブチル基、ｉ−ブチル基、第三−ブチル基、ペンチル基又はヘキシル基である。
【００１９】
６ないし１０個の炭素原子を有するアラルキル基は、例えば、チエニルメチル基、ベンジル基、α−メチルベンジル基、α，α−ジメチルベンジル基又は２−フェニルエチル基である。
【００２０】
アリール基は、例えば、チエニル基、フェニル基、ピリジル基又はイミダゾイル基である。
【００２１】
ハロゲン原子は、例えば、塩素原子、臭素原子又は沃素原子である。好ましくは、塩素原子及び臭素原子である。
【００２２】
スルホン酸塩は、例えば、スルホン酸のナトリウム又はカリウム塩である。
【００２３】
成分（Ｂ）で表されるポリエーテルエステルアミド添加剤は、ここで各々が参照として引用されるＵ．Ｓ．特許番号５，０９６，９９５；５，６０４，２８４；５，６５２，３２６及び５，８８６，０９８中に記載されている物を含む。本発明のポリエーテルエステルアミドは、これらの参照文献に開示された方法によって調製され得る。
【００２４】
芳香族ポリエーテル部分を有する、Ｕ．Ｓ．特許番号５，０９６，９９５のポリエーテルエステルアミドは以下の成分
（ａ）アミノカルボン酸、ラクタム、又はジアミンとジカルボン酸から合成された塩；
（ｂ）上記式（Ｉ）、（ＩＩ）及び（ＩＩＩ）で表される芳香族化合物からなる群から選択された少なくとも一つのジオール；
（ｃ）ポリ（アルキレンオキシド）グリコール及びＨＯ−Ｒ３−ＯＨ（式中、Ｒ３はアルキレン基、アルキリデン基、シクロアルキリデン基又は２ないし１６個の炭素原子を有するアリールアルキリデン基を表す。）で表されるジオールからなる群から選択された少なくとも一つのジオール化合物；
（ｄ）４ないし２０個の炭素原子を有するジカルボン酸；
を共重合させることによって調製されるが
ここでポリエーテルエステル単位の含有量は、１０ないし９０重量％である。
【００２５】
（Ｃ）で表される化合物、ポリ（アルキレンオキシド）グリコールは、例えば、ポリエチレングリコール又はポリプロピレングリコールである。
【００２６】
Ｕ．Ｓ．特許番号５，６０４，２８４、５，６５２，３２６及び５，８８６，０９８のポリエーテルエステルアミドは、本質的に、２００ないし５０００の数平均分子量を有するカルボキシル鎖末端を有するポリアミドオリゴマー及びオキシアルキレン単位を含み、かつ３００ないし３０００の数平均分子量を有するビスフェノール化合物の二つの成分からからなる。
【００２７】
Ｕ．Ｓ．特許番号５，６０４，２８４；５，６５２，３２６及び５，８８６，０９８の用語、“オキシアルキレン単位を含むビスフェノール化合物”及び“オキシアルキル化ビスフェノール”は、本発明の用語で、式（ＩＩ）で表される“芳香族ジオール”に相当する。
【００２８】
ここで言及されるような“本質的に”という用語によって、本発明のポリエーテルエステルアミドは実際には、上記した二つの成分からなり得るのだけれども、本発明の目的及び有益な効果を下げることのない範囲内で、ポリマーへ第三の成分を添加することが許されることが理解され得る。
【００２９】
上記されたポリアミドオリゴマーを形成するために使用される化合物は、アミノカルボン酸、ラクタム、及びジアミン及びジカルボン酸の塩である。アミノカルボン酸の例は、ω−アミノカプロン酸、ω−アミノエナント酸、ω−アミノカプリル酸、ω−アミノぺルアルギン酸、ω−アミノカプリン酸、１１−アミノデカン酸及び１２−アミノデカン酸である。ラクタムの例は、カプロラクタム、エナントラクタム、カプリロラクタム及びラウロラクタムである。上記塩の成分であるジアミンは、ヘキサメチレンジアミン、ヘプタメチレンジアミン、オクタメチレンジアミン及びデカメチレンジアミンであり、ジカルボン酸は、アジピン酸、アゼライン酸、セバシン酸、ウンデカンジカルボン酸、ドデカンジカルボン酸及びイソフタル酸である。これら化合物間の例は、カプロラクタム、１２−アミノデカン酸及びアジピン酸塩及びヘキサメチレンジアミンである。
【００３０】
２００ないし５０００の数平均分子量を有するカルボキシル鎖末端を有するポリアミドオリゴマーは、分子量調節剤の存在下においてのポリアミド形成成分の開環重合又は重縮合によって得られる。分子量調節剤として、４ないし１２個の炭素原子を有するジカルボン酸が通常使用され、より特異的には、琥珀酸、グルタル酸、アジピン酸、ピメリン酸、スベリン酸、アゼライン酸、セバシン酸、ウンデカンジカルボン酸及びドデカンジカルボン酸のような脂肪族ジカルボン酸；テレフタル酸、イソフタル酸、フタル酸、ナフタレンジカルボン酸及び３−スルホイソフタル酸アルカリ金属塩のような芳香族ジカルボン酸；及び１，４−シクロヘキサンジカルボン酸、ジシクロヘキシル−４，４’−ジカルボン酸のような脂環式ジカルボン酸が使用される。これらカルボン酸のハロゲノ又はスルホキシル誘導体もまた使用される。これら化合物間の例は、脂肪族ジカルボン酸及び芳香族ジカルボン酸であり、より好ましくは、アジピン酸、セバシン酸、テレフタル酸、イソフタル酸及び３−スルホイソフタル酸アルカリ金属塩である。
【００３１】
ビスフェノール化合物の例は、ジヒドロキシジフェニル、Ｃ−アルキル置換ビスフェノール；ハロゲン化ビスフェノール；ビスフェノールＦのようなアルキレンビスフェノール；ビスフェノールＡ、シクロヘキシリデンビスフェノール及びビストリフルオロメチルメチレンビスフェノールのようなアルキリデンビスフェノール；アリールアルキリデンビスフェノール；ビスフェノールＳ及びヒドロキシベンゾフェノンである。これら化合物間の特異な例は、アルキリデンビスフェノール、例えばビスフェノールＡである。
【００３２】
Ｕ．Ｓ．特許番号５，６０４，２８４；５，６５２，３２６及び５，８８６，０９８のビスフェノール化合物に含まれるオキシアルキレン単位は、オキシエチレン単位、オキシプロピレン単位、１−又は２−オキシブチレン単位及びオキシテトラメチレン単位である。これらオキシアルキレン単位間の例は、オキシエチレン単位又はオキシエチレン及びオキシプロピレン単位の組合せである。
【００３３】
オキシアルキレン単位を含むビスフェノール化合物、即ち、オキシアルキル化ビスフェノール化合物は、３００ないし３０００の範囲の、例えば１６００ないし３０００の数平均分子量を有し得る。例えば、３２ないし６０のオキシエチレン単位を含むビスフェノール化合物が都合良く使用される。
【００３４】
オキシアルキル化ビスフェノール化合物がオキシアルキル化アルキリデンビスフェノール、例えば、オキシアルキル化ビスフェノールＡを含む繊維又はフィラメントが興味深い。
【００３５】
Ｕ．Ｓ．特許番号５，６０４，２８４；５，６５２，３２６及び５，８８６，０９８のポリエーテルエステルアミドは、上記ポリアミドオリゴマーとビスフェノール化合物を、必要に応じて、三酸化アンチモン、モノブチル錫オキシド、テトラブチルチタネート、テトラブチルジルコネート及び酢酸亜鉛のような既知の触媒の存在下において、重縮合させることによって得られる。ポリエーテルエステルアミドの２０ないし８０重量％の量に含まれるオキシアルキレン単位を有するビスフェノール鎖が好都合である。ポリエーテルエステルアミドの相対粘度は、例えば０．５ないし４．０の範囲内、例えば０．６ないし３．０である。
相対粘度は、２５℃において、ｍ−クレゾール中にポリエーテルエステルアミド０．５重量％溶液で測定される。
【００３６】
例えば、本発明のポリエーテルエステルアミドは、ビフェノールＡのエチレンオキシド付加物と、ε−カプロラクタム及びアジピン酸から調製されたカルボキシル鎖末端を有するオリゴマーの反応生成物であり得る。
【００３７】
芳香族ジオール誘導体であるビスフェノール化合物を含む本発明のポリエーテルエステルアミドは、ポリオレフィン繊維、フィラメント及び布へ優れた可染性を与える。
【００３８】
本発明の組成物は、二つ又はそれ以上の成分（Ｂ）で表される異なるポリエーテルエステルアミドの添加剤混合物であり得る。
【００３９】
ここで使用されるように、用語“繊維”又は“フィラメント”は、柔軟性があり、合成の、長さと幅の比が高くかつ横断面が小さいマクロ構造的に均質体なものである。これら繊維は、直接異形材押出し及びスリット又はファイブリル化テープを含むが限定はされない従来技術で既知のあらゆる方法によって製造され得る。このため、本発明の組成物が、可染性織布及び不織布ポリオレフィン繊維を含む可染性繊維の製造に有用であることが予期される。
【００４０】
本発明の組成物は、溶融押出法によって調製され、繊維またはフィラメントを形成する。糸またはステープル繊維の為の連続フィラメント紡糸のような従来技術、及びスパンボンド製造及び溶融吹込製造のような不織布法に従って、繊維またはフィラメントは、小さなオリフィスを通して、溶融ポリマーを押出すことによって形成される。一般的にこのように形成された繊維またはフィラメントは、次に、延伸または伸ばされ、分子配向が引き起こされ、そして結晶度に影響を与えられるために、結果として、直径の縮小及び物理的性質の改善が生じる。スパンボンド及び溶融吹込製造のような不織布法では、繊維またはフィラメントは、移動水平ベルトコンベヤーのような孔のある表面上へ直接付着され、そして、熱、機械又は化学結合法を含むが、それに制限されない、いかなる様々な方法によって少なくとも部分的に圧縮される。特定の所望の特徴を所有する複合布を製造するために、複数の方法又は異なる方法からの布を組合せることが従来技術から既知である。ＳＭＳとして最も良く知られる積層布を製造するために、スパンボンド及び溶融吹込を組合せることがこの例としてあり、これは二つのスパンボンド繊維の外部層及び溶融吹込繊維の内部層を表すことを意味する。さらにこれら方法のどちらかまたは両方は、ステープル繊維カーディング法、または不織布ステープル繊維カーディング法から生じた不織布と、いかなる組合せ中でも組合せられ得る。このように、記載された積層布では、層は一般的に、上記された方法の一つによって、少なくとも部分的に圧縮される。
【００４１】
本発明はまた、溶融押出しされた二成分繊維にも適用でき、そしてここで成分の一つは、本発明に従ったポリオレフィンである。
【００４２】
ポリオレフィンの不織布は、カード化繊維構造を有し得るか、または繊維またはフィラメントがランダム配列で分布されたマットを含む。布は、布から作成される製品の最終用途に応じて、油圧絡み合い（ｈｙｄｒｏｅｎｔａｎｇｌｅｍｅｎｔ）又は延伸レース（ｓｐｕｎ−ｌａｃｅ）技術、またはフィラメントのエアー成形（ａｉｒｌａｙｉｎｇ）または溶融吹込成形、バット圧伸成形、ステッチ結合等を含む多数の既知の方法のいずれか一つによって、形成され得る。
【００４３】
スパンボンドフィラメントの大きさは、約１．０ないし約３．２デニールである。溶融吹込繊維は、典型的に、１５ミクロン以下の繊維直径を有し、そして典型的には、５ミクロン以下であり、サブミクロンレベルへ下方変化する。複合構造中のウェブは広い種々の基本重量中で加工される。繊維の大きさは、最終用途に依存し得る。例えば、より重い繊維は、しばしば衣料服飾品等を作成するために使用される繊維とは対照的にカーペット裏地のために使用される。本発明の繊維は、例えば、約１ないし約１５００デニールであり得る。
【００４４】
熱可塑性ポリオレフィン繊維は、典型的に約２１０℃ないし約２４０℃の範囲の温度において押出され、そしてそれらは、基本的に非多孔質であり、染料をひきつけること、結合することができない連続分子鎖からなるため、本質的には疎水性である。結果として、未処理のポリプロピレン繊維は、開放孔構造を有している場合でさえも、染色を阻止する傾向がある。
【００４５】
本発明に従って、ポリエーテルエステルアミド添加剤は、ポリプロピレンのような熱可塑性ポリオレフィン中へ、溶融中に混和され、そしてポリオレフィンと一緒に、繊維またはフィラメントの形成中に押出され、そしてそれは、続いて急冷され、繊細化され、そして、次のまたは相伴う加工工程のどちらかで布として形成される。
【００４６】
ポリエーテルエステルアミドは、溶融押出しされるポリマーペレットと一緒に配合され得る。加工を改善するために、ポリエーテルエステルアミドは前配合され得るか、または少量の、タルクのような無機粉末、及び他の従来の安定剤もまた含み得る低メルトインデックスポリプロピレン中へ配合され得る。
【００４７】
ポリオレフィン中へのポリエーテルエステルアミドの混合は、ロール練り、バンバリー型ミキサー中での混合、または押出機バレル中で混合等のような一般的に使用されている技術によって、溶融ポリマー中へ混合することによって行なわれる。熱履歴（昇温において維持される時間）は、ポリマーの質量中に薬剤が十分にむらなく分布するようにポリエーテルエステルアミドと未加熱ポリマー粒子を混合することによって短くなり得、それによって溶融温度において、完全に混合するするために必要とされる時間量が短くなり得る。
【００４８】
都合の良いことに、ポリエーテルエステルアミドは、特定の場合において所望され得るいかなる他の添加剤も、本質的には同時または連続的に添加され得る。ポリエーテルエステルアミドはまた、他の添加剤ともプレブレンドされ得、そしてそのブレンドが、続いてポリマーへ加えられる。ある場合には、ポリエーテルエステルアミドは、他の添加剤がポリオレフィン中により容易にまたは均一に分散されるように、手助けをするという更なる利点を有し得るということが、予期される。より容易な品質のバッチ間制御のために、最終的に所望の配合物を得るために更なる多量のポリマーへ、少しずつ、連続的にブレンドされるポリマー／添加剤ブレンドの濃縮マスターバッチを使用することが好まれ得る。マスタバッチ、または生添加剤は、ポリマーがまだ溶融している間に、新たに調製されるポリマー中へ射出され得、そして、重合容器または装置から出された後、溶融ポリマーが冷却され固体となる、またはさらなる加工で使用される前に、ブレンドされる。
【００４９】
本発明の組成物において、成分（Ｂ）で表されるポリエーテルエステルアミドと成分（Ａ）で表されるポリオレフィンの重量比、（Ｂ）：（Ａ）は、０．１：９９．９ないし４０：６０である。多くの用途において、ポリエーテルエステルアミドは、成分（Ａ）の重量に基づいて、０．１％ないし１５重量％の量で存在し、例えば、成分（Ａ）の重量に基づいて、１ないし７重量％の量で存在する。
【００５０】
本発明に従った、ポリオレフィン繊維またはフィラメント中への成分（Ｂ）で表されるポリエーテルエステルアミドの混和は、これら自然に疎水性な材料の改善された可染性を導く。この変性はまた永久性もあるので、繊維またはフィラメント及びそれから作成された布は、老化または取扱いによってそれらの可染性を失わない。改善された可染性は、継続した時間後でさえも、性能を損なうことがなく、繰返される洗浄に対して安定である。
【００５１】
これ故に、本発明はまた、熱可塑性ポリオレフィン及び成分（Ｂ）で表されるポリエーテルエステルアミドを少なくとも一つ含む混合物を溶融押出しすることを含む、ポリオレフィン繊維、フィラメント及びそれらから作成された織布または不織布へ永久可染性を与えるための方法にも関する。
【００５２】
本発明は、不織布、例えばポリプロピレン布を意図している。それはまた、慣用的な編織布加工において、製織または編成するための加工糸または糸も意図している。
【００５３】
本発明の添加剤は、不織布の性質に影響を及ぼす他の要因、例えば、基本重量、繊維直径、繊維の結合の程度及び型、及びすでに記載しているＳＭＳ構造のような、複合構造の相乗効果及び影響に関係なく効果的である。
【００５４】
本発明は、一成分繊維に限定されない。ポリオレフィン二成分繊維、特に、ポリプロピレン及びポリエチレンの並置又はさやコアー繊維は、どちらかの型の一成分繊維としてと同様の実用的利点を示すことが期待されている。
【００５５】
本発明の繊維及びフィラメントから作成された可染性布は、織布衣料品（上着及び下着）；カーペット；家具及び自動車布張り、工業用織布；オムツに使用される不織布吸収材、衛生パッド、失禁パッド、ウエット及びドライワイプ、創傷手当て用品、こぼれ減少用パッド及び医療用吸収パッド；使い捨て医療衣を含む不織布衣料品；フェルト；プレスドシート；幾何学模様の織物；フィルター（二極性）；包装紙及び合成紙を含む包装材料を含む。
【００５６】
本発明の布は、約０．５ないし約１０メガラドのγ線照射への曝露によって滅菌され得る。γ線照射による滅菌は、病院衣等に使用される。
【００５７】
成分（Ａ）で表されるポリオレフィンの例は：
１．モノオレフィン及びジオレフィンのポリマー、例えばポリプロピレン、ポリイソブチレン、ポリブテ−１−エン、ポリ−４−メチルペンテ−１−エン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００５８】
ポリオレフィン、すなわち前の段落において例示したモノオレフィンのポリマー、例えばポリエチレン及びポリプロピレンは、異なる方法によりそしてとりわけ以下の方法により調製され得る：
ａ）ラジカル重合（通常は高圧下において及び上昇した温度において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と命名される。
【００５９】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００６０】
３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー及び一酸化炭素とのそれらのコポリマー、またはエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらの他のポリマー、例えばポリアミドとの混合物。
【００６１】
本発明のポリオレフィンは、例えば、ポリプロピレン又はポリエチレンがある。特に興味深いのは、ポリプロピレンホモ−及びコポリマー、及びポリエチレンホモ−及びコポリマーである。例えば、ポリプロピレン、高密度ポリエチレン（ＨＤＰＥ）、線状低密度ポリエチレン（ＬＬＤＰＥ）及びポリプロピレンのランダム及び耐衝撃性コポリマー。
【００６２】
オレフィンポリマーのブレンドまたはアロイを使用することは、本発明の範囲内である。
【００６３】
本ポリオレフィン繊維、フィラメント、布はまた、そこへ紫外線吸収剤、障害アミン光安定剤、抗酸化剤、加工助剤、及び他の添加剤のような適当な添加剤もまた混和もしくは適用され得る。
【００６４】
例えば、本発明の組成物は、所望により、約０．０１ないし約１０重量％の、好ましくは約０．０２５ないし約５重量％の、及び特には約０．１ないし約３重量％の、下記した材料のような様々な慣用的な安定剤補助添加物もしくはその混合物も含んでもよい．
【００６５】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチル −ウンデシ−１’−イル）−フェノール、２，４−ジメチル−６−（１’−メチル −ヘプタデシ−１’−イル）フェノール、２，４−ジメチル−６−（１’−メチルトリデシ−１’−イル）フェノール及びそれらの混合物。
【００６６】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６７】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００６８】
１．４．トコフェロール、
例えば、α−トコフェロール、β−トコフェロール、γ−トコフェロール、
δ−トコフェロール及びそれらの混合物（ビタミンＥ）。
【００６９】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００７０】
１．６．アルキリデンビスフェノール、
例えば、２，２’−メチレンビス（６−第三ブチル−４−メチルフェノール）、
２，２’−メチレンビス（６−第三ブチル−４−エチルフェノール）、２，２’−メチレンビス［４−メチル−６−（α−メチルシクロヘキシル）−フェノール］、
２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００７１】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００７２】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００７３】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００７４】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００７５】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００７６】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００７７】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７８】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００７９】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８０】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８１】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【００８２】
１．１８．アスコルビン酸（ビタミンＣ）
【００８３】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００８４】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ２ＣＨ２−ＣＯＯ−ＣＨ２ＣＨ２−］２−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００８５】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００８６】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００８７】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００８８】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００８９】
２．６．立体障害アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  Ｒｅｇ．Ｎｏ．［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジン（ＣＡＳ  Ｒｅｇ．Ｎｏ．［１９２２６８−６４−７］）の縮合物；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００９０】
立体障害アミンはまた、ＧＢ−Ａ−２３０１１０６中に、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）、又はＩ−ｌ）として記載されている化合物、特に上記ＧＢ−Ａ−２３０１１０６の６８ないし７３頁に列挙されている光安定剤１−ａ−１、１−ａ−２、１−ｂ−１、１−ｃ−１、１−ｃ−２、１−ｄ−１、１−ｄ−２、１−ｄ−３、１−ｅ−１、１−ｆ−１、１−ｇ−１、１−ｇ−２又は１−ｋ−１の一つでもあり得る。
【００９１】
立体障害アミンはまた、ＥＰ−Ａ−０７８２９９４中に記載されている化合物、例えば、請求項１０または３８、または実施例１ないし１２もしくはその中のＤ−１ないしＤ−５に記載されているような化合物の一つでもあり得る。
【００９２】
２．７ヒドロキシ置換されたアルコキシ基によって、Ｎ原子上を置換された立体障害アミン、
例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンとｔ−アミルアルコールからの炭素原子の反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート、及び２，４−ビス［Ｎ−［１−（２−ヒドロキシ−２−メチルプロポキシ）−２，２，６，６−テトラメチルピペリジン−４−イル］−Ｎ−ブチルアミノ］−６−（２−ヒドロキシエチルアミノ）−ｓ−トリアジンのような化合物。
【００９３】
２．８．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００９４】
２．９．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００９５】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９６】
４．ホスフィット及びホスホニット、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホニット、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００９７】
以下のホスフィットがとりわけ好ましい：
トリス（２，４−ジ−第三ブチルフェニル）ホスフィット（イルガフォス１６８（登録商標：Ｉｒｇａｆｏｓ）、チバ  スペシャリティー  ケミカルズ社）、トリス（ノニルフェニル）ホスフィット、
【化４】
2004515658.tif 000003
【００９８】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００９９】
６．ニトロン、
例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンから誘導されたＮ，Ｎ−ジアルキルヒドロキシルアミンから誘導されたニトロン。
【０１００】
７．アミンオキシド、
例えば、Ｕ．Ｓ．特許番号５，８４４，０２９及び５，８８０，１９１中に記載されているようなアミンオキシド誘導体、ジデシルメチルアミンオキシド、トリデシルアミンオキシド、トリドデシルアミンオキシド、及びトリヘキサデシルアミンオキシド。
【０１０１】
８．ベンゾフラノン及びインドリノン、
例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９又はＥＰ−Ａ−０５９１１０２に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１０２】
９．チオ相乗剤、
例えば、ジラウリルチオジプロピオン酸又はジステアリルチオジプロピオン酸。
【０１０３】
１０．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１０４】
１１．ポリアミド安定剤
例えば、ヨウ化物及び／又はリン化合物と組み合わせた銅塩及び二価マグネシウムの塩。
【０１０５】
１２．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１０６】
１３．核剤、
例えば、タルクのような無機物質、二酸化チタン、酸化マグネシウムのような金属酸化物、ホスフェート、好ましくはアルカリ土類金属の炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１０７】
１４．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１０８】
１５．分散助剤
例えば、ポリエチレンオキシドワックスまたは鉱油。
【０１０９】
１６．他の添加剤
例えば、可塑剤、滑剤、乳化剤、顔料、染料、レオロジー添加剤、触媒、流れ調整剤、蛍光増白剤、スリップ剤、架橋剤、架橋増進剤、ハロゲン掃去剤、防煙剤、防炎加工剤、静電防止剤、置換された、または未置換のビスベンジリデンソルビトールのような透明剤、２，２’−ｐ−フェニレン−ビス（３，１−ベンズオキサジン−４−オン）のようなベンゾトリアジン紫外線吸収剤、シアソルブ（登録商標：Ｃｙａｓｏｒｂ）３６３８（ＣＡＳ＃１８６００−５９−４）、及び発泡剤。
【０１１０】
例えば、本技術中で一般的に使用される添加剤は、本発明の可染性繊維へ所望により混和され得る。このような物質の典型例は、グリセロールモノステアレートのようなモノグリセリド、直鎖アルキルホスフェートのカリウム又はナトリウム塩のような結合した親水基を有する長鎖炭化水素のような親水性変性剤、又はそれらの組合せを含む。親水基は、カルボキシレート、スルフェート、スルホネート、ホスフェート、ホスホネート、並びに第四アンモニウム塩及びポリエーテル基であり得る。更に、膨潤剤が、並びに湿潤剤、染料相溶剤及び様々なガム類のような増粘剤も染色中に使用され得る。ポリオレフィン繊維は、しばしば屋外カーペットのような屋外製品にも使用されるため、紫外線安定剤が都合良く添加され得る。また、抗酸化剤も組成物へ添加され得る。
【０１１１】
更に、本発明の組成物はポリオレフィンベースの編織布又は不織布マットの改善された洗濯適性を示し得ることが予期される。無極性ポリオレフィンは、双方が疎水性のために、汚れを保持する傾向がある。成分（Ｂ）で表されるポリエーテルエステルアミドは、洗剤が布又はマトリックスに浸透することを促進させることが予期でき、それ故、洗剤は汚れ及びオイルを遊離及び洗い清め得る。
【０１１２】
ポリオリフィン中への成分（Ｂ）で表されるポリエーテルエステルアミドの混和は、ポリオレフィン織布及び不織布の吸収及び吸上能力を増加させ得ることが予期される。一つの例としては、幼児用オムツ中の、溶融吹込みされた不織布吸収材である。ポリオレフィン中へ極性ポリエーテルエステルアミドを配合することによって、不織布フィラメントの表面をより親水性にすることは、オムツの吸湿性を非常に増加させることが予期される。
【０１１３】
ポリオリフィン中への成分（Ｂ）で表されるポリエーテルエステルアミドの混和は、繊維、布及び他の製品の耐摩耗性を増加させ得ることが予期される。耐摩耗性は、形成された繊維の延伸に重要である。典型的に、サイジングは、延伸系の繊維と金属表面の間の摩擦を減少させるために適用される。
【０１１４】
本発明に従って製造されたポリオレフィン織布及び不織布繊維及び布はまた、ひときわ優れた印刷適性を示す。それら固有の疎水性の結果として、ポリオレフィン繊維及び布は印刷適性、すなわち標準印刷技術に対する問題を提起する。本発明の組成物はこれらの問題も解消する。
【０１１５】
慣用の方法が本発明の繊維を染色するために使用され得る。例えば、繊維は、慣用の染料及び分散染色技術の両方を使用して、染料で染色される。一般的に、染料は、染料溶液の形状で適用され、そのため、それは、例えば、染料溶液を含むトラフ中に繊維を浸漬することによって、又は繊維上に染料溶液を噴霧することによって、又は瀑落ロール技術を使用することによって、直ちに適用され得る。一般的なように、染料溶液は印刷ペーストの状態であり得、それから、典型的にローラー印刷又はスクリーン印刷によって染色が行なわれる。繊維は、一つの又はそれ以上の染色技術を用いて、何度も染色され得る。
【０１１６】
水性染浴は、典型的に約２ないし約１１のｐＨであり、一般的には、酸性染料のために約２と約６の間である。ｐＨは、所望により、蟻酸、酢酸、スルファミド酸、クエン酸、燐酸、硝酸、硫酸、モノナトリウムホスフェート、テトラナトリウムホスフェート、トリナトリウムホスフェート、水酸化アンモニウム、水酸化ナトリウムのような様々な化合物、及びそれらの組合せを用いて調節され得る。界面活性剤の使用は、染浴中に水溶性分散染料を控えめに分散することを手助けするために使用され得る。典型的に、非イオン表面活性剤は、この目的のために使用され得る。染色段階の間中、染浴は、染色割合を促進するために、かきまわされ得る。染色段階は、様々な温度において、一般的に、染色割合を促進させるためにより高い温度を用いて行われ得る。
【０１１７】
他の従来技術は、ジェット染色であり、そしてそれは、高温度での染色及びベンチュリージェットシステムの使用による移動布上への染料の衝突を可能にする。キャリヤーは、大気圧及び１００℃以下においてより速い染色を可能にする。キャリヤーは、典型的には、水に乳化され得り、かつ繊維と親和性の有機化合物である。このようなキャリヤーの典型例は、ジフェニル及びメチルナフタレンのような芳香族炭化水素、フェニルフェノールのようなフェノール、ジクロロ及びトリクロロベンゼンのような塩素化炭化水素、及びメチルサリチレート、ブチルベンゾエート、ジエチルフタレート、及びベンズアルデヒドのような芳香族エステルを含む。キャリヤーは、一般的に染色後に除去される。
【０１１８】
上記添加剤を用いた染料混合物を使用した染色の後、染料が繊維中へ浸透しかつ繊維中に固定されるように、乾熱が繊維へ、幅広い高温において適用され得る。染料固定段階は、例えばオーブン中での、乾熱への繊維の曝露を含む。温度は、組成繊維の溶融又はガラス転移温度まで変更でき得る。一般的に、より高い乾燥温度は、より短い乾燥時間をもたらす。典型的に、加熱時間は約１分ないし約１０分である。残留染料が、次に繊維から除去され得る。
【０１１９】
分散染料混合物は、従って、様々な方法でポリプロピレン繊維へ適用され得る。染料混合物は、所望の効果を与えるために、良く知られている様々な技術を使用して、繊維から形成された糸の長さに沿って断続的に適用され得る。一つの適当な繊維染色法は、“ニット−デニット（ｋｎｉｔ−ｄｅｋｉｎｔ）”染色技術として言及され得る。この方法に従って、繊維は糸に形成され、その後、編まれ、典型的にはチューブ形状にされる。次に、染料混合物がニットチューブへ断続的に適用される。染色後、チューブは、糸をほぐされ、そのため、糸は不連続パターンを有する。選択性印刷方法に従って、繊維は、最初に糸に形成され、そしてその後、織られるか又は編まれ布にされるか、又はふさづけしてカーペットとされる。慣用の水平スクリーン印刷機が、染料混合物を布又はカーペットに適用するために使用される。
【０１２０】
連続染色は、布又はカーペットが十分な長さの染料溶液に連続的に通り抜けさせられ、初期染料浸透に達する染色範囲まで行なわれる。ある種の分散染料も、従来技術で既知の方法により、加熱及び部分真空下において、ポリマー繊維中へ昇華させられ得る。本発明に従って行なわれるポリオレフィン組成物の印刷は、ポリオレフィン中へ染料を拡散又は分散させるため、十分な加熱を用いた圧力下で伝熱印刷することによる染料の分散によって成し遂げられ得る。ブロック、水平スクリーン、及び伝熱バッチ方法、及び彫刻ロール及び回転スクリーン印刷連続方法が使用され得る。布がジェット下を通り、パターンが形成されるように異なる染料溶液が、プログラムされた順序で、本発明の組成物から作成された布又はカーペット上へジェット噴霧され得る。染料溶液は、液体計量を行なわれ得、そしてカーペット上の一面に染色パターンが拡散するように、染色されるカーペット上に滴下し、下面に通過することを許すような液滴パターンに分かれるか又は切り換えられる。染色で装飾されたカーペットが、ナイロン、ポリエステル等のような特定の異なる繊維及びポリオレフィンからなる場合、ポリオレフィンの拮抗染色は有用である。異なる装飾効果は、与えられる繊維の各々の型の色相の濃度を制御することによって生じ得る。与えられる繊維に依存して、酸、分散及びプレメタル化染料、又はそれらの組合せが装飾効果を得るために使用され得る。可染性組成物中の反応生成物及び／又はポリエーテルエステルアミドの量を制御することによって、ツイード効果を生じさせることも可能である。印刷染色、スペース染色、及び連続染色が例えば糸のようなものから作成された布に行われ得る。
【０１２１】
多くの分散染料が市販で入手可能である。染料は、適用方法及びある程度は化学構造に基づいて、染物及び色彩研究協会によってより分類される。様々な分散染料は、アメリカ合衆国化学繊維及び色彩研究協会発行の化学繊維及び色彩研究、１９９２年７月、２４巻、７号中に示されている“カラーインデックス及び属名による染料及び顔料”の列挙中に見られ得る。
【０１２２】
染料は、紙、プラスチック、又は繊維材料のような、様々な支持体の着色のために使用される濃い色の着色物質である。染料は、物理的吸収によって、もしくは塩又は金属錯体の形成によって、もしくは共有結合の形成によって、これら支持体中に保持されると信じられている。支持体へ染料を適用するために使用される方法は非常に様々であり、支持体及び染料の種類に依存している。染料と顔料の区別は、化学構造によるよりむしろ、適用方法による。適用方法の間、染料は、溶解又は気化によってそれらの結晶構造を失う。ある場合には、結晶構造は、染色加工のより後期の段階中に、再結晶化され得る。これに反して、顔料は、全体の適用方法を通じて、それらの結晶又は粒状形状を維持する。
【０１２３】
従って、幅広く異なる性質を有する多数の染料が、多くの種類の物質を染色するために必要である。世界的に見て、数千の異なる染料が、商業意義を有している。一般的に、染料は二つの方法で、グループに分類されてきた。第一の分類方法は、化学構造によるものであり、染料は、分子単位で与えられる発色団又は色彩にしたがって分類される。第二の分類方法は、染料の最終用途の適用種類に基づく。カラーインデックス（ＣＩ）で使用される二重分類系が、染料製造及び染料を使用する産業を通じて国際的に認められている。この系では、染料は、各々の化学化合物のＣＩ番号を用いた化学分類に従い、かつ各々の染料のＣＩ名を用いた使用又は適用分類に従って分類される。分散染料は、一般的に、水性分散系の、親水性布を染色するために典型的に使用される水不溶性の非イオン染料である。分散染料は、ポリエステル、ナイロン及びアセテート繊維上に使用されてきた。
【０１２４】
多くの紡糸仕上げが、延伸する前の繊維に適用され得る。このような仕上げは、水性であり得る。従来技術で既知のように、紡糸仕上げは、陰イオン又は非イオンであり得る。また、繊維は、従来技術のように、例えば、機械クリンプ加工又は成形によって特定のきめを出すことにより、染色の前に仕上られ得る。
【０１２５】
本発明はまた、ポリオレフィン及び芳香族ジオール誘導部分を含むポリエーテルエステルアミドを少なくとも一つ含む混合物を複数の繊維に溶融押出しすることを含む、ポリオレフィン繊維又はフィラメント、又はそれらから作成された織布または不織布へ永久可染性を与えるための方法であって、前記芳香族ジオールは、次式（Ｉ）、（ＩＩ）及び（ＩＩＩ）
【化５】
2004515658.tif 000004
（式中、Ｒ１及びＲ２は、独立して、エチレンオキシド又はプロピレンオキシドを表し、
Ｙは、共有結合、１ないし６個の炭素原子を有するアルキレン基、２ないし６個の炭素原子を有するアルキリデン基、５ないし１２個の炭素原子を有するシクロアルキリデン基、７ないし１５個の炭素原子を有するアリールアルキリデン基、Ｏ、ＳＯ、ＳＯ２、ＣＯ、Ｓ、ＣＦ２、Ｃ（ＣＦ３）２又はＮＨを表し、
Ｘ１及びＸ２は、独立して、水素原子、１ないし６個の炭素原子を有する直鎖又は枝分かれしたアルキル基、６ないし１０個の炭素原子を有するアラルキル基、アリール基、ハロゲン原子、スルホン酸又はスルホン酸塩を表し、
ｊは、０ないし４を表し、そして
ｍ及びｎは、独立して、１ないし３２を表す。）からなる群から選択される方法にも関する。
【０１２６】
好ましくは、方法は、繊維、フィラメント又は布を、繊維を染色するのに有効な条件下で、染料と接触させることを更に含む。
【０１２７】
本発明はまた、織布衣料品、カーペット、家具布張り、自動車布張り、工業用織布、使い捨てオムツ、衛生パッド、失禁パッド、ウエット及びドライワイプ、創傷手当て用品、こぼれ減少用パッド、医療用吸収パッド、不織布衣料品、使い捨て医療衣、フェルト、プレスドシート、幾何学模様の織物、二極性フィルター、包装材料、包装紙及び合成紙からなる群から選択される織布または不織布からなる製品にも関する。
【０１２８】
本発明の好ましい態様は、従って、ポリオレフィン繊維、フィラメント、または、織布または不織布へ永久可染性を与えるための成分（Ｂ）の使用である。
【０１２９】
以下の実施例で本発明を詳細に説明する。それらは、いかなる方法でも本発明を制限するように構成されてない。
【０１３０】
以下の実施例で使用された添加剤：
ペバックス（ＰＥＢＡＸ）１０７４（登録商標：ＰＥＢＡＸ  １０７４、エルフアトケム（Ｅｌｆ Ａｔｏｃｈｅｍ）社製）はＰＡ１２及びポリエチレングリコールから調製されたポリエーテルエステルアミドであり、融点は１５８℃である。
【０１３１】
ペレスタット１２５０（登録商標：ＰＥＬＥＳＴＡＴ  １２５０、サンヨー化学工業（Ｓａｎｙｏ Ｃｈｅｍｉｃａｌ Ｉｎｄｕｓｔｒｉｅｓ）社製）、本発明のポリエーテルエステルアミドで、オキシアルキル化ビスフェノールを含み、融点は約１５０℃である。
【０１３２】
ペレスタット６３２１（登録商標：ＰＥＬＥＳＴＡＴ  ６３２１、サンヨー化学工業（Ｓａｎｙｏ Ｃｈｅｍｉｃａｌ Ｉｎｄｕｓｔｒｉｅｓ）社製）、本発明のポリエーテルエステルアミドで、オキシアルキル化ビスフェノールを含み、融点は約２０３℃である。
【０１３３】
イルガスタブＦＳ４１０（登録商標：ＩＲＧＡＳＴＡＢ ＦＳ ４１０、チバ スペシャリティー  ケミカルズ（Ｃｉｂａ ＳＣ）社製）は、イルガスタブＦＳ−０４２〔登録商標：ＩＲＧＡＳＴＡＢＦＳ−０４２、チバ スペシャリティー  ケミカルズ（Ｃｉｂａ ＳＣ）社製、Ｎ，Ｎ−ジ（水素化牛脂）−アミンの直接酸化によって製造されたＮ，Ｎ−（ジアルキル）ヒドロキシルアミン〕とチマソルブ９４４（登録商標：ＣＨＩＭＡＳＳＯＲＢ ９４４、チバ スペシャリティー  ケミカルズ（Ｃｉｂａ ＳＣ）社製）の１：１ブレンドである。
【０１３４】
イルガノクスＢ１４１１（登録商標：ＩＲＧＡＮＯＸ Ｂ １４１１、チバ スペシャリティー  ケミカルズ（Ｃｉｂａ ＳＣ）社製）は、イルガフォス１６８（登録商標：ＩＲＧＡＦＯＳ  １６８、チバ スペシャリティー  ケミカルズ（Ｃｉｂａ ＳＣ）社製）とイルガノクス３１１４（登録商標：ＩＲＧＡＮＯＸ ３１１４、チバ スペシャリティー  ケミカルズ（Ｃｉｂａ ＳＣ）社製）の１：１相乗ブレンドである。イルガフォス１６８（登録商標：ＩＲＧＡＦＯＳ  １６８）は、トリス（２，４−ジ−第三−ブチルフェニル）ホスフィットであり、イルガノクス３１１４（登録商標：ＩＲＧＡＮＯＸ ３１１４）は、トリス（３，５−ジ−第三−ブチル−４−ヒドロキシベンジル）イソシアヌレートである。
【０１３５】
イルガノクスＸＰ６２０（登録商標：ＩＲＧＡＮＯＸ  ＸＰ  ６２０、チバ スペシャリティー  ケミカルズ（Ｃｉｂａ ＳＣ）社製）は、イルガフォス１２６〔登録商標：ＩＲＧＡＦＯＳ  １２６、チバ スペシャリティー  ケミカルズ（Ｃｉｂａ ＳＣ）社製、ビス（２，４−ジ−第三−ブチルフェニル）ペンタエリトリトールジホスフィット〕３３％、イルガノクスＨＰ−１３６〔登録商標：ＩＲＧＡＮＯＸ  ＨＰ−１３６、チバ スペシャリティー  ケミカルズ（Ｃｉｂａ ＳＣ）社製）、３−（３，４−ジメチルフェニル）−５，７−ジ−第三−ブチル−ベンゾフラン−２−オン〕１７％及びイルガノクス１０１０〔登録商標：ＩＲＧＡＮＯＸ  １０１０、チバ スペシャリティー  ケミカルズ（Ｃｉｂａ ＳＣ）社製）、ペンタエリトリトールテトラキス〔３−（３，５−ジ−第三−ブチル−４−ヒドロキシフェニル）プロピオネート〕５０％の混合物である。
【０１３６】
チヌビン２３４（登録商標：ＴＩＮＵＶＩＮ ２３４、チバ スペシャリティー  ケミカルズ（Ｃｉｂａ ＳＣ）社製）は、２−（３，５−ビス−α−クミル−２−ヒドロキシフェニル）−２Ｈ−ベンゾトリアゾールである。
【０１３７】
チヌビン１５７７（登録商標：ＴＩＮＵＶＩＮ １５７７、チバ スペシャリティー  ケミカルズ（Ｃｉｂａ ＳＣ）社製）は、４，６−ジフェニル−２−（４−ヘキシルオキシ−２−ヒドロキシフェニル）−ｓ−トリアジンである。
【０１３８】
チマソルブ８１（登録商標：ＣＨＩＭＡＳＳＯＲＢ ８１、チバ スペシャリティー  ケミカルズ（Ｃｉｂａ ＳＣ）社製）は、２−ヒドロキシ−４−オクチルオキシベンゾフェノンである。
【０１３９】
フレームスタブＦＲ１１６（登録商標：ＦＬＡＭＥＳＴＡＢ ＦＲ １１６、チバ スペシャリティー  ケミカルズ（Ｃｉｂａ ＳＣ）社製）は：
【化６】
2004515658.tif 000005
である。
【０１４０】
チヌビン１１１（登録商標：ＴＩＮＵＶＩＮ １１１、チバ スペシャリティー  ケミカルズ（Ｃｉｂａ ＳＣ）社製）は、チマソルブ１１９（登録商標：ＣＨＩＭＡＳＳＯＲＢ １１９、チバ スペシャリティー  ケミカルズ（Ｃｉｂａ ＳＣ）社製）及びチヌビン６２２（登録商標：ＴＩＮＵＶＩＮ ６２２、チバ スペシャリティー  ケミカルズ（Ｃｉｂａ ＳＣ）社製）の相乗混合物である。
【０１４１】
チヌビン７８３（登録商標：ＴＩＮＵＶＩＮ ７８３、チバ スペシャリティー  ケミカルズ（Ｃｉｂａ ＳＣ）社製）は、チマソルブ９４４（登録商標：ＣＨＩＭＡＳＳＯＲＢ ９４４、チバ スペシャリティー  ケミカルズ（Ｃｉｂａ ＳＣ）社製）及びチヌビン６２２（登録商標：ＴＩＮＵＶＩＮ ６２２、チバ スペシャリティー  ケミカルズ（Ｃｉｂａ ＳＣ）社製）の相乗混合物である。
【化７】
2004515658.tif 000006
（式中、ｍは、２ないし２００の範囲の数を表す）。
【化８】
2004515658.tif 000007
（式中、Ｒ’は、
【化９】
2004515658.tif 000008
を表す。）。
【０１４２】
以下の実施例は、説明目的のためのみのものであり、いかなる方法も本発明を制限するように構成されてない。添加剤の量は、重量パーセントで報告される。
【０１４３】
実施例１：ポリプロピレン繊維の可染性
繊維用銘柄ポリプロピレン、プロファックス６３０１（登録商標：ｐｒｏｆａｘ、モンテル（Ｍｏｎｔｅｌｌ）社製）及び適当量のポリエーテルエステルアミド添加剤をターブラ（ＴＵＲＢＵＬＡ）社製ミキサー上で１５分間混合した。ブレンド混合物を優秀なＭＰＭ一軸スクリュー実験室用押出機へ、２１８、２３２、２４６及び２４６℃、スクリュー速度８０ｒｐｍにおいて添加した。添加剤を有する溶融ポリプロピレンは円形ダイを出ていき、水トラフ中で冷却され、そして冷水トラフ中で固体化され、コンエアージェトロ（ｃｏｎａｉｒ／ｊｅｔｒｏ）ペレタイザー中へ供給される。配合ペレットは、４１個の孔の三角紡糸口金を有するヒルズ  ラボ  繊維押出機（Ｈｉｌｌ  Ｌａｂ  ｆｉｂｅｒ  Ｅｘｔｒｕｄｅｒ）中へ２３２、２４６、２６０及び２７４℃において供給される。７５０ｐｓｉの定常圧が、フィードバックループを通してスクリュー速度を制御する。供給、延伸及び緩和ロールは７９及び１００℃であり、そして分当り１２０、４００及び３８３メートル回転する。繊維は、供給ロールの直前に水性繊維仕上げ溶液６％と接触させられる。この溶液はゴウルストン工業（Ｇｏｕｌｓｔｏｎ  Ｉｎｄｕｓｔｒｉｅｓ）社製のルロールＰＰ−４５２１（登録商標：ＲＵＲＯＬ  ＰＰ−４５２１）である。ラインの末端においてリーソナ（登録商標：Ｌｅｅｓｏｎａ）ワインダーがスプール上へ繊維を収集する。フィラメント当りの最終デニールは、１．５である。収集された繊維は、スプールから取外され、ローソンヘムフィルＦＡＫサンプラー編み機（登録商標：Ｌａｗｓｏｎ  Ｈｅｍｐｈｉｌｌ  ＦＡＫ）を用いて編まれ、ソックスとされた。
【０１４４】
染料溶液は、分離容器中で、希釈水中に１．０ｇ／Ｌに調製される。分散染料のためには、６３ないし８５℃へ水を加熱し、続いて水を添加することによって行った。酸性の染料溶液は、水を８５ないし１００℃へ加熱することによって調製した。均染剤（ｌｅｖｅｌｅｒ）、滑剤、及びｐＨ制御化学薬品は室温において１０％ｗ／ｗの量に調製される。
【０１４５】
ア  ローチェス（登録商標：Ａ  ＲＯＡＣＨＥＳ）プログラム性染浴は以下の条件に設定される。
ＰＰのための分散染料：９８℃まで分当り３．５℃温度上昇し、６０分間、９８℃において維持され、続いて分当り５．５℃の最大冷却において冷却される。
ＰＰのための酸性染料：９８℃まで分当り３．５℃温度上昇し、３０分間、９８℃において維持され、続いて分当り５．５℃の最大冷却において冷却される。
【０１４６】
適当量の溶液（表１参照）をスチール製の５００ｍＬシリンダーへ５．０ｇ重量のソックスに基づいて添加した。ソックスに洗濯札を結びつけ、シリンダー中に置いた。シリンダーを蒸留水で満たした。ｐＨを調べ、かつｐＨは分散染色のために４ないし５、そして酸性染色のために６ないし６．５であるべきである。最終的に、シリンダーを密封し、染浴中へ置き、そして上記サイクルを開始した。染料サイクルが完了した後、ソックスをシリンダーから取り出し、水道水ですすいだ。過剰な水を遠心分離によってソックスから除去し、そして強制空気炉中で、１００℃において１５分間乾燥させた。
【０１４７】
ソックスの明度及び暗度（Ｌ）をデータカラー分光光度計ＳＦ６００（Ｄａｔａｃｏｌｏｒ  Ｓｐｅｃｔｒｏｐｈｏｔｏｍｅｔｅｒ  ＳＦ６００）上で測定した。Ｌは０（暗い）から１００（明るい）のスケールでの、明るさ及び暗さの測定である。装置条件は、ＣＩＥ  ｌａｂ、Ｄ６５、１０度、ＳＣＩ、ＳＡＶ、ＵＶ４００−７００である。結果を表２に示す。より低いＬの値は改善された可染性を示す。
【表１】
2004515658.tif 000009
【表２】
2004515658.tif 000010
添加剤はポリプロピレンに基づいた重量％で示される。
【０１４８】
本発明のポリエーテルエステルアミド添加剤を含む配合Ｂ及びＤは、添加剤を含まないソックス及び本発明ではないポリエーテルエステルアミドを含むもの（配合Ｃ及びＥ）と比較してポリプロピレンソックスに改善された可染性を与える。
【０１４９】
組成物はまた、湿潤及び乾燥摩擦色落ち値も試験された。摩擦色落ち試験法はこすることによって、染色製品の表面から他の表面へ移動し得る色の程度で測定された。このような染料移動は望ましくない。試験は、乾燥及び湿潤した白色の試験布の両方を、摩擦試験機を通して染色製品に対し横切らせ特異的にこすることが必要とされる。布は次にグレースケールによって評価された。グレースケールは、５単位スケール（１−５＠０．５分割）であり、５がごくわずかな染料移動を示す。
【０１５０】
ポリオレフィンの可染性を促進するために効果的な添加剤として認められるために、摩擦色落ち試験により評価した場合、本発明の添加剤を含むソックスは、ごくわずかな繊維移動を示し得り、物理的性質の損失は見られるべきでない。
【０１５１】
本発明のポリエーテルエステルアミドを含み得るソックスはまた、許容できる湿潤及び乾燥摩擦色落ち値によって明らかにされたように優れた可染性も示す。
【０１５２】
染色された組成物はまた、引張り強さも試験された。本発明のポリエーテルエステルアミドを含むソックスは、添加剤を含まないソックスと比べて、引張り強さの損失がないことを示す。
【０１５３】
実施例２：ポリオレフィン可染性
実施例１の方法に従って、以下の配合が調製され（全ての量は重量パーセントを表す。）、可染性が試験された。
【表３】
2004515658.tif 000011
【表４】
2004515658.tif 000012
ポリエーテルエステルアミド添加剤は、ペレスタット１２５０及びペレスタット６３２１（登録商標：ＰＥＬＥＳＴＡＴ  ６３２１、サンヨー化学工業（Ｓａｎｙｏ Ｃｈｅｍｉｃａｌ Ｉｎｄｕｓｔｒｉｅｓ）社製）から選択される。抗酸化剤はイルガスタブＦＳ４１０、イルガノクスＢ１４１１及びイルガノクスＸＰ６２０（登録商標：ＩＲＧＡＮＯＸ  ＸＰ  ６２０、チバ スペシャリティー  ケミカルズ（Ｃｉｂａ ＳＣ）社製）から選択される。紫外線吸収剤（ＵＶＡｓ）は、チヌビン２３４、チヌビン１５７７及びチマソルブ８１（登録商標：ＣＨＩＭＡＳＳＯＲＢ ８１、チバ スペシャリティー  ケミカルズ（Ｃｉｂａ ＳＣ）社製）から選択される。立体障害性アミン安定剤（ＨＡＳ）は、チヌビン１１１、チヌビン６２２、チヌビン７８３、チマソルブ９４４及びフレームスタブＦＲ１１６（登録商標：ＦＬＡＭＥＳＴＡＢ ＦＲ １１６、チバ スペシャリティー  ケミカルズ（Ｃｉｂａ ＳＣ）社製）から選択される。
【０１５４】
紫外線吸収剤、立体障害性アミン、ヒドロキシルアミン、ホスフィット及びフェノール性抗酸化剤のような添加剤を更に含む本発明の組成物は、低いＬ値及び許容できる湿潤及び乾燥摩擦色落ち値によって明らかにされたように優れた可染性を示す。
【国際公開パンフレット】
2004515658.tif 000015
2004515658.tif 000016
2004515658.tif 000017
2004515658.tif 000018
2004515658.tif 000019
2004515658.tif 000020
2004515658.tif 000021
2004515658.tif 000022
2004515658.tif 000023
2004515658.tif 000024
2004515658.tif 000025
2004515658.tif 000026
2004515658.tif 000027
2004515658.tif 000028
2004515658.tif 000029
2004515658.tif 000030
2004515658.tif 000031
2004515658.tif 000032
2004515658.tif 000033
2004515658.tif 000034
2004515658.tif 000035
2004515658.tif 000036
2004515658.tif 000037
2004515658.tif 000038
2004515658.tif 000039
2004515658.tif 000040
2004515658.tif 000041
2004515658.tif 000042
2004515658.tif 000043
2004515658.tif 000044
2004515658.tif 000045
2004515658.tif 000046
2004515658.tif 000047
2004515658.tif 000048
2004515658.tif 000049
2004515658.tif 000050
2004515658.tif 000051
2004515658.tif 000052
2004515658.tif 000053
2004515658.tif 000054
2004515658.tif 000055
【国際調査報告】
2004515658.tif 000056
2004515658.tif 000057
2004515658.tif 000058